(57)【要約】【課題】セラミック部材と金属部材とを接着剤層で接合する半導体製造装置用部品において、応力緩和が可能でしかも密着性が良好な接着剤層を有する半導体製造装置用部品及びその製造方法を提供すること。【解決手段】セラミック部材（９）と、金属部材（１５）と、セラミック部材（９）及び金属部材（１５）の間に配置されてセラミック部材（９）及び金属部材（１５）を接合する第１の接着剤層（９７）と、を備えた半導体製造装置用部品（１）において、セラミック部材（９）と金属部材（１５）とに対する水の接触角は９０°以下であり、且つ、第１の接着剤層（９７）は、伸び率が１００％以上で、ショアＡの硬度が７０以下である。【選択図】図２
2014207374.tif 000002
【特許請求の範囲】
【請求項１】
セラミック部材と、金属部材と、前記セラミック部材及び前記金属部材の間に配置されて前記セラミック部材及び前記金属部材を接合する第１の接着剤層と、を備えた半導体製造装置用部品において、
前記セラミック部材と前記金属部材とに対する水の接触角は９０°以下であり、
且つ、前記第１の接着剤層は、伸び率が１００％以上で、ショアＡの硬度が７０以下であることを特徴とする半導体製造装置用部品。
【請求項２】
前記第１の接着剤層の熱伝導率は、０．５Ｗ／ｍ・Ｋ以上、２Ｗ／ｍ・Ｋ以下であることを特徴とする請求項１に半導体製造装置用部品。
【請求項３】
前記第１の接着剤層は、付加型シリコーン樹脂、白金系触媒、接着付与剤、無機粉末を含有することを特徴とする請求項１又は２に半導体製造装置用部品。
【請求項４】
前記第１の接着剤層の平面方向における縁部に沿って、該第１の接着剤層とは異なる第２の接着剤層を備えたことを特徴とする請求項１〜３のいずれか１項に記載の半導体製造装置用部品。
【請求項５】
前記第１の接着剤層の熱伝導率と前記第２の接着剤層の熱伝導率とが異なることを特徴とする請求項４に記載の半導体製造装置用部品。
【請求項６】
前記半導体製造装置用部品は、前記セラミック部材が電気絶縁材性料からなるとともに、該セラミック部材に吸着電極を有し、前記吸着電極に電圧を印加させた際に生じる静電引力を用いて被吸着物を吸着させる静電チャックであることを特徴とする請求項１〜５のいずれか１項に記載の半導体製造装置用部品。
【請求項７】
前記請求項１〜６のいずれか１項に記載の半導体製造装置用部品の製造方法であって、
前記水の接触角が９０°以下のセラミック部材と金属部材とを用意する第１工程と、
前記第１の接着剤層を形成するワニスとして、回転粘度計で得られる１０ｓ-1における粘度が６０〜２００Ｐａ・ｓ、ずり速度１ｓ-1と１０ｓ-1での粘度比であるチクソトロピーインデックスが１〜３のワニスを用意する第２工程と、
前記セラミック部材又は前記金属部材の表面の前記第１の接着剤層を形成する領域に、前記ワニスを塗布し、該ワニスを用いて前記セラミック部材と前記金属部材とを接着する第３工程と、
を有することを特徴とする半導体製造装置用部品の製造方法。
【請求項８】
前記第３工程の前に、
前記第１の接着剤層を形成する領域の周囲に、前記ワニスの流出を防止するダムを設け、該ダムに囲まれた領域に、前記ワニスを塗布することを特徴とする請求項７に記載の半導体製造装置用部品の製造方法。
【請求項９】
前記ダムを形成するワニスの粘度は、前記第１の接着剤層のワニスの粘度より大であることを特徴とする請求項８に記載の半導体製造装置用部品の製造方法。
【発明の詳細な説明】
【技術分野】
【０００１】
本発明は、半導体製造装置用部品及びその製造方法に関し、例えば、半導体ウェハの固定、半導体ウェハの平面度の矯正などに用いられる静電チャック等に適用可能な半導体製造装置用部品及びその製造方法に関するものである。
【背景技術】
【０００２】
従来より、半導体ウェハの製造に用いられる半導体製造装置では、半導体ウェハ（例えばシリコンウェハ）に対して、ドライエッチング（例えばプラズマエッチング）等の処理が行われている。このドライエッチングの精度を高めるためには、半導体ウェハを確実に固定しておく必要があるので、半導体ウェハを固定する固定手段として、静電引力によって半導体ウェハを固定する静電チャックが提案されている（例えば特許文献１参照）。
【０００３】
具体的には、特許文献１に記載の静電チャックでは、セラミック絶縁板の内部に吸着電極を有しており、その吸着電極に電圧を印加させた際に生じる静電引力を用いて、半導体ウェハをセラミック絶縁板の上面（吸着面）に吸着させるようになっている。
【０００４】
また、この種の静電チャックとしては、セラミック絶縁板の下面（接合面）に、例えば樹脂材料や金属材料からなる接着剤層（ボンディング層）を介して、クーリングプレートとして機能する金属ベースが接合されたものが知られている。
【０００５】
この接着剤層の材料の接着剤としては、例えば、エポキシ樹脂やポリイミド樹脂（特許文献２参照）が知られており、また、金属ボンディング（特許文献３参照）により接合する技術も開示されている。
【先行技術文献】
【特許文献】
【０００６】
【特許文献１】特開２００８−２０５５１０号公報
【特許文献２】特開２０１０−１２９８４５号公報
【特許文献３】特許第２６９４６６８号公報
【発明の概要】
【発明が解決しようとする課題】
【０００７】
しかしながら、上述した従来の接着剤を用いて接合（接着）する場合には、下記の様な問題があった。
静電チャックは、例えば半導体ウェハの加工の際のように、温度を変化させた環境の下で使用されることが多いが、セラミック絶縁板と金属ベースとの熱膨張係数の差が大きいため、静電チャックに大きな熱応力が加わった場合には、接着剤層が剥離したり、場合によっては、静電チャックが変形する（例えば湾曲する）という問題があった。
【０００８】
そのため、セラミック絶縁板と金属ベースとの間に配置される接着剤層は、応力緩和が可能な弾性を有する材料から構成されることが望ましいが、エポキシ樹脂やポリイミド樹脂は、弾性率が高いため、応力緩和は容易ではない。また、金属ボンディングの場合も、弾性率が高いため、同様に応力緩和が困難である。
【０００９】
本発明は、前記課題に鑑みてなされたものであり、その目的は、例えばセラミック絶縁板と金属ベースとを接合した静電チャックのように、セラミック部材と金属部材とを接着剤層で接合する半導体製造装置用部品において、応力緩和が可能でしかも密着性が良好な接着剤層を有する半導体製造装置用部品及びその製造方法を提供することにある。
【課題を解決するための手段】
【００１０】
（１）本発明（半導体製造装置用部品）は、第１態様として、セラミック部材と、金属部材と、前記セラミック部材及び前記金属部材の間に配置されて前記セラミック部材及び前記金属部材を接合する第１の接着剤層と、を備えた半導体製造装置用部品において、前記セラミック部材と前記金属部材とに対する水の接触角は９０°以下であり、且つ、前記第１の接着剤層は、伸び率が１００％以上で、ショアＡの硬度が７０以下であることを特徴とする。
【００１１】
本第１態様の半導体製造装置用部品では、セラミック部材と金属部材とに対する水の接触角は９０°以下であるので、セラミック部材及び金属部材に対する第１の接着剤層の密着性が高く、高い接合力を有する。
【００１２】
ここで、水の接触角が小さい場合（９０°以下の場合）は、セラミック部材及び金属部材が極性の高い化合物に対して親和性が高いことを示している。これは、第１の接着剤層に含まれ極性基を有する例えば接着付与剤（後述）や接着補助剤（後述）が、セラミック部材及び金属部材と接着剤の界面に集まりやすく接着力の発現に大きく寄与するからである。なお、本発明者等は、後述する実験によって、水の接触角が９０°以下の場合に、密着性が向上することを確認した。
【００１３】
ここで、水の接触角について説明すると、図９に例示するように、水の接触角θと水の表面張力γwと水／基質界面張力γWSと基質（基材）の表面張力γSとには、Youngの式である下記式（１）で示される関係がある。
【００１４】
γS＝γWS＋γW・ｃｏｓθ  ・・・（１）
ここで、γSとγWは物質ごとに固有の値なので一定である。前記γWSは、固体（基材）−液体（接着剤）間に作用する応力であり、小さいほど濡れが促進され接着力が発現しやすくなる。これを小さくするためには、ｃｏｓθが大きく、すなわちθが小さい、つまりは接触角が小さい方がよいことが分かる。
【００１５】
また、本第１態様では、第１の接着剤層は、伸び率が１００％以上で、ショアＡの硬度が７０以下であるので、伸縮性及び柔軟性に優れている。従って、セラミック部材と金属部材との熱膨張係数の差が大きく、温度変化が繰り返される状況で使用されても、第１の接着剤層が剥離しにくく（即ち界面剥離が生じ難く）、また、熱応力によって半導体製造装置用部品が変形し難いという利点がある。
【００１６】
なお、本発明者等は、後述する実験によって、伸び率が１００％以上で、ショアＡの硬度が７０以下の場合に、剥離を抑制でき、優れた効果が得られることを確認した。
ここで、伸び率とは、ゴムの伸びの性能を示したものであり、破断限界まで伸ばしたときのゴムの伸びの割合（（破断時の長さ／伸び前の長さ）×１００［％］）で示している。また、ショアＡとは、ゴムの硬さ示す規格であり、ＪＩＳ  Ｋ６２５３で規定されている。
【００１７】
（２）本発明は、第２態様として、前記第１の接着剤層の熱伝導率は、０．５Ｗ／ｍ・Ｋ以上、２Ｗ／ｍ・Ｋ以下であることを特徴とする。
本第２態様では、第１の接着剤層の熱伝導率は、０．５Ｗ／ｍ・Ｋ以上、２Ｗ／ｍ・Ｋ以下と熱伝導率が高いので、例えば半導体ウェハの加工の際に加熱された場合でも、冷却されやすく、第１の接着剤層への熱の負担が小さい。よって、接着剤の劣化を抑制でき長時間使用できるという効果が得られる。
【００１８】
ここで、熱伝導率を高くしすぎると、セラミック部材表面の温度ばらつきが大きくなったり、冷却されやすくなりヒータでセラミック絶縁板を加熱する時の効率が低下したりする。熱伝導率は適宜、各種の無機フィラーを添加することで調整できる。
【００１９】
（３）本発明は、第３態様として、前記第１の接着剤層は、付加型シリコーン樹脂、白金系触媒、接着付与剤、無機フィラーを含有することを特徴とする。
本第３態様は、第１の接着剤層の材料として好ましいものを例示している。
【００２０】
なお、白金系触媒は、硬化を促進するために、接着付与剤は、接着力を発現させるために、無機フィラー（無機粉末）は、熱伝導率の向上のために添加される。
（４）本発明は、第４態様として、前記第１の接着剤層の平面方向における縁部（例えば外周部）に沿って、該第１の接着剤層とは異なる第２の接着剤層を備えたことを特徴とする。
【００２１】
本第４態様では、第１の接着剤層の平面方向（第１の接着剤層が広がる方向）において、第１の接着剤層と（それとは異なる）第２の接着剤層とが配置されている。
従って、半導体製造装置用部品の平面方向における特性（例えば熱的特性や機械的特性を任意に設定できる。これによって、各種の特性を有する部品が得られるという利点がある。
【００２２】
（５）本発明は、第５態様として、前記第１の接着剤層の熱伝導率と前記第２の接着剤層の熱伝導率とが異なることを特徴とする。
本第５態様では、第１の接着剤層の熱伝導率と第２の接着剤層の熱伝導率とが異なるので、半導体製造装置用部品の平面方向における熱的特性を任意に設定できる。これによって、例えばプラズマエッチング等の加工を行う際に、任意に所定の場所における加工速度を調節できるという利点がある。
【００２３】
（６）本発明は、第６態様として、前記半導体製造装置用部品は、前記セラミック部材が電気絶縁材性料からなるとともに、該セラミック部材に吸着電極を有し、前記吸着電極に電圧を印加させた際に生じる静電引力を用いて被吸着物を吸着させる静電チャックであることを特徴とする。
【００２４】
本第６態様は、半導体製造装置用部品として好ましい例を示したものである。
（７）本発明（半導体製造装置用部品の製造方法）は、第７態様として、前記水の接触角が９０°以下のセラミック部材と金属部材とを用意する第１工程と、前記第１の接着剤層を形成するワニスとして、回転粘度計で得られる１０ｓ-1における粘度が６０〜２００Ｐａ・ｓ、ずり速度１ｓ-1と１０ｓ-1での粘度比であるチクソトロピーインデックスが１〜３のワニスを用意する第２工程と、前記セラミック部材又は前記金属部材の表面の前記第１の接着剤層を形成する領域に、前記ワニスを塗布し、該ワニスを用いて前記セラミック部材と前記金属部材とを接着する第３工程と、を有することを特徴とする。
【００２５】
本第７態様では、セラミック部材及び金属部材として、水の接触角が９０°以下のセラミック部材と金属部材とを用い、また、第１の接着剤層を形成するワニスとして、回転粘度計で得られる１０ｓ-1における粘度が６０〜２００Ｐａ・ｓ、ずり速度１ｓ-1と１０ｓ-1での粘度比であるチクソトロピーインデックスが１〜３のワニス、即ち所定の粘度やチクソトロピーインデックスを有するワニスを用いる。そして、セラミック部材又は金属部材の表面の第１の接着剤層を形成する領域に、ワニスを塗布し、そのワニスを用いてセラミック部材と金属部材とを接着する。
【００２６】
このようにして、セラミック部材と金属部材とを接着することにより、ワニス（従ってそれが硬化した第１の接着剤層）がセラミック部材及び金属部材に密着し、強固に接着するという効果がある。
【００２７】
また、ワニスの粘度やチクソトロピーインデックスが適度であるので、ワニスをセラミック部材や金属部材に塗布した場合に、塗布の作業が容易であり、しかも、ワニスが前記領域外に流出し難いという利点がある。特に、チクソトロピーインデックスが適度であるので、基材であるセラミック部材と金属部材との濡れ性が良く、密着性が良く、よって、接着性が向上するという利点がある。
【００２８】
なお、ここで、ワニスとは、流動性を有し塗布することができる物質である。
また、前記チクソトロピーインデックスとは、低いずり速度での粘度と高いずり速度での粘度との比を示し、ここでは、ずり速度１ｓ-1の粘度とずり速度１０ｓ-1の粘度との比を示している。
【００２９】
（８）本発明は、第８態様として、前記第３工程の前に、前記第１の接着剤層を形成する領域の周囲に、前記ワニスの流出を防止するダムを設け、該ダムに囲まれた領域に、前記ワニスを塗布することを特徴とする。
【００３０】
本第８態様では、第１の接着剤層を形成する領域の周囲に、ワニスの流出を防止するダムを設け、その後、ダムに囲まれた領域に（第１の接着剤層用の）ワニスを塗布するので、ワニスが所定の領域外に流出することを防止できる。
【００３１】
（９）本発明は、第９態様として、前記ダムを形成するワニスの粘度は、前記第１の接着剤層のワニスの粘度より大であることを特徴とする。
本第９態様では、ダムを形成するワニスの粘度は、第１の接着剤層のワニスの粘度より大であるので、ダム用のワニスを塗布した場合に、その塗布部分の形状を容易に保持することができる。よって、ダムを精度良く形成することができる。
【００３２】
なお、チクソトロピーインデックスの低い材料は流動性が高く外部に流出し易いので、ダムを形成するワニスは、第１の接着剤層用のワニスと比べて、同等以上のチクソトロピーインデックスを有することが好ましい。
【００３３】
このチクソトロピーインデックス高める方法としては、例えば粒径２０ｎｍ以下のナノサイズの粒子（無機フィラー）を添加する方法などがある。
ここで、小さいサイズの無機フィラーを入れるとチクソトロピーインデックスが増大し、流れにくくなるので、チクソトロピーインデックスを調節することによって、各接着層の厚みを制御できる。
【図面の簡単な説明】
【００３４】
【図１】実施例の静電チャックを一部破断して示す斜視図である。
【図２】実施例の静電チャックを厚み方向に破断した一部を拡大して示す説明図である。
【図３】実施例の静電チャックを厚み方向に破断し、静電チャックを駆動するための電力の供給状態を示す説明図である。
【図４】実施例の静電チャックを厚み方向に破断し、静電チャックの一部の電極やヒータに対する電気的接続部分を示す説明図である。
【図５】（ａ） セラミック絶縁板の接合面側を示す平面図、（ｂ）金属ベースの接合面側を示す平面図である。
【図６】金属ベースの接合面におけるダムや接着剤層の配置を示す説明図である。
【図７】静電チャックの製造方法における接合工程を模式的に示す説明図である。
【図８】（ａ）金属ベースの接合面におけるダム形成材料の塗布部のパターンを示す説明図、（ｂ）はダムの間に塗布された接着剤を示す説明図である。
【図９】接触角を説明する説明図である。
【発明を実施するための形態】
【００３５】
以下に、本発明を実施するための形態について説明する。
［実施形態］
・セラミック部材の材料としては、アルミナ、窒化アルミニウム、イットリアが挙げられる。このうち、アルミナは、強度、耐摩耗性の点で優れている。また、窒化アルミニウムは、熱伝導率の面で優れている。更に、イットリアは、耐プラズマ性に優れている。
【００３６】
・金属部材の材料としては、アルミ、チタン、または、それらの合金が挙げられる。このうち、アルミ及びその合金は、加工性、コスト面で優れている。また、チタン及びその合金は、熱膨張係数が小さく、セラミックとの熱膨張差による応力を抑えられる。
【００３７】
・第１の接着剤層の材料としては、耐熱性を考慮すると、（熱硬化型樹脂等の）シリコーン樹脂が好ましい。接着剤組成物の硬化後の伸び率が大きくなるためには、少なくとも分子量３万以上の付加型官能基を有するシリコーン樹脂を含有するとよい。シリコーンの硬化反応には、縮合型、過酸化物架橋型、付加型などがあるが、副生成物がない点で付加型が好ましい。触媒は、ロジウム、白金などあるが、反応性の高い白金が好ましい。無機粉末としては、シリカ、アルミナ、酸化イットリウム、フッ化イットリウム、窒化アルミニウム、炭化珪素及び窒化珪素等があげられる。
【００３８】
・前記シリコーン樹脂例（付加型）としては、例えば、信越化学製KE-1820、KE-1823、KE-1825、KE-1862、KE-1831、KE-1884、KE-1885、東レダウコーニング製SE1700、SE1720CV、SE4402、SE1714、モメンティブ製XE13-B3208、TSE322S、TSE3380、XE14-A0425、TSE3331Kを用いることができる。
【００３９】
・なお、前記シリコーン樹脂例（付加型）として、公知の熱硬化性付加型シリコーン系接着剤を使用することができる。具体的には、熱硬化性付加型シリコーン系接着剤は、例えば、分子中に官能基として、アルケニル基を含有するポリオルガノシロキサン（アルケニル基含有シリコーン）及び分子中に官能基としてヒドロシリル基を含有するポリオルガノシロキサンを必須の構成成分とする。
【００４０】
前記分子中に官能基としてアルケニル基を含有するポリオルガノシロキサンとしては、分子中にアルケニル基を２個以上有しているポリオルガノシロキサンが好ましい。アルケニル基としては、例えば、ビニル基（エテニル基）、アリル基(２−プロペニル基)、ブテニル基、ペンテニル基、ヘキセニル基などが挙げられる。特に、ビニル基、ヘキセニル基が好ましい。なお、アルケニル基は、通常、主鎖又は骨格を形成しているポリオルガノシロキサンのケイ素原子（例えば、末端のケイ素原子や、主鎖内部のケイ素原子など）に結合している。
【００４１】
また、前記主鎖又は骨格を形成しているポリオルガノシロキサンとしては、例えば、ポリジメチルシロキサン、ポリジエチルシロキサン、ポリメチルエチルシロキサン等のポリアルキルアルキルシロキサン（ポリジアルキルシロキサン）や、ポリアルキルアリールシロキサンの他、ケイ素原子含有モノマー成分が複数種用いられている共重合体［例えば、ポリ（ジメチルシロキサン−ジエチルシロキサン）等］などが挙げられる。なかでも、ポリジメチルシロキサンが好適である。即ち、分子中に官能基としてアルケニル基を含有するポリオルガノシロキサンとしては、例えば、ビニル基を官能基として有するポリジメチルシロキサン、ヘキセニル基を官能基として有するポリジメチルシロキサン及びこれらの混合物が挙げられる。
【００４２】
前記分子中に官能基としてヒドロシリル基を含有するポリオルガノシロキサン架橋剤は、分子中にケイ素原子に結合している水素原子（特に、Ｓｉ−Ｈ結合を有するケイ素原子）を有しているポリオルガノシロキサンであり、特に、分子中にＳｉ−Ｈ結合を有するケイ素原子を２個以上有しているポリオルガノシロキサンが好ましい。
【００４３】
前記Ｓｉ−Ｈ結合を有するケイ素原子としては、主鎖中のケイ素原子、側鎖中のケイ素原子のいずれであってもよく、すなわち、主鎖の構成単位として含まれていてもよく、あるいは、側鎖の構成単位として含まれていてもよい。なお、Ｓｉ−Ｈ結合のケイ素原子の数は、１分子中に２個以上であれば特に制限されない。
【００４４】
前記分子中に官能基としてヒドロシリル基を含有するポリオルガノシロキサン架橋剤としては、例えば、ポリメチルハイドロジェンシロキサンやポリ（ジメチルシロキサン−メチルハイドロジェンシロキサン）等が好適である。
【００４５】
・また、前記シリコーン樹脂例（縮合型）としては、例えば、信越化学製KE-3490、KE-3498、KE-3490、KE-3494、東レダウコーニング製SE9168、SE9185、SE9186、SE9188を用いることができる。なお、縮合型シリコーン樹脂の場合、耐熱性の面から脱アセトン型が好ましい。
【００４６】
・第１の接着剤層の材料に無機フィラー（例えば無機粉末）を添加する場合には、無機フィラーとして、シリカ、アルミナ、アルミ、酸化イットリウム、フッ化イットリウム、窒化アルミニウム、炭化珪素、窒化珪素、酸化鉄、硫酸バリウム、炭酸カルシウムを用いることができる。
【００４７】
・なお、第１の接着剤層の材料に接着付与剤を添加する場合には、接着付与剤として、シランカップリング剤（ビニルトリメトキシシラン、ビニルトリエトキシシラン、ビニルトリスメトキシエトキシシラン、2-(3,4-エポキシシクロヘキシル)エチルトリメトキシシラン 、3-グリシドキシプロピルメチルジメトキシシラン 、3-グリシドキシプロピルトリメトキシシラン 、3-グリシドキシプロピルメチルジエトキシシラン 、3-グリシドキシプロピルトリエトキシシラン 、p-スチリルトリメトキシシラン 、3-メタクリロキシプロピルメチルジメトキシシラン 、3-メタクリロキシプロピルトリメトキシシラン 、3-アクリロキシプロピルトリメトキシシラン、3-イソシアネートプロピルトリエトキシシランなどを用いることができる。
【００４８】
・更に、第１の接着剤層の材料に接着補助剤を添加する場合には、接着補助剤として、信越化学製プライマーAQ-1、プライマーC、プライマーA-10、東レダウコーニング製プライマーD、プライマーD-3、モメンティブ製トスプライムD、トスプライムニューFなどを用いることができる。
【００４９】
・第２の接着剤層の材料としては、上述した第１の接着剤層の材料と同様なものを採用できる。また、第１の接着剤層と第２の接着剤層とを異なる材料から構成することにより、第１の接着剤層と第２の接着剤層との特性（例えば熱伝導性）を異なるように設定することができる。
【００５０】
・第１、第２の接着剤層を塗布する際の特性（即ちワニスの特性）は、具体的には、粘度やチクソトロピーインデックスは、例えば無機フィラーの添加量や添加する無機フィラーのサイズ（粒径）などを調節することにより設定することができる。例えば無機フィラーのサイズを小さくすることにより、粘度やチクソトロピーインデックスを増加させることができる。また、無機フィラーに表面処理を施すことによっても、粘度やチクソトロピーインデックスを調節できる。表面処理剤には、上記のシランカップリング剤などを用いることができる。なお、上述した特性を有する市販の材料を選択して使用することができる。
【００５１】
以下に、本発明を実施するための実施例について説明する。
【実施例】
【００５２】
ここでは、半導体製造装置用部品として、例えば半導体ウェハを吸着保持できる静電チャックを例に挙げる。
ａ）まず、本実施例の静電チャックの構造について説明する。
【００５３】
図１に示す様に、本実施例の静電チャック１は、図１の上側にて半導体ウェハ３を吸着する装置であり、第１主面（吸着面）５及び第２主面（接合面）７を有する（例えば直径３００ｍｍ×厚み３ｍｍの）円盤状のセラミック絶縁板９と、第１主面（接合面）１１及び第２主面（裏面）１３を有する（例えば直径３４０ｍｍ×厚み２０ｍｍの）円盤状の金属ベース（クーリングプレート）１５とを、熱硬化型接着剤からなる複合接着剤層１７を介して接合したものである。
【００５４】
以下、各構成について説明する。
前記セラミック絶縁板９は、後述するように複数のセラミック層が積層されたものであり、アルミナを主成分とするアルミナ質焼結体である。なお、このセラミック絶縁板９の水の接触角は、９０°以下（例えば９０°）である。
【００５５】
このセラミック絶縁板９の内部には、半導体ウェハ３を冷却するヘリウム等の冷却用ガスを供給するトンネルである冷却用ガス供給路１９が設けられ、吸着面５には、冷却用ガス供給路１９が開口する複数の冷却用開口部２１や、冷却用開口部２１から供給された冷却用ガスが吸着面５全体に広がるように設けられた環状の冷却用溝２３が設けられている。
【００５６】
なお、冷却用ガス供給路１９は、静電チャック１を厚み方向に貫いて、冷却用開口部２１に開口するガス用貫通孔２０を有している。
一方、前記金属ベース１５は、例えばアルミニウム又はアルミニウム合金からなり、その内部には、セラミック絶縁板９を冷却する冷却用液体（例えばフッ素化液又は純水）が充填される冷却用空間２５が設けられている。なお、この金属ベース１５の水の接触角は、９０°以下（例えば７０°）である。
【００５７】
更に、図２に詳細に示すように、前記セラミック絶縁板９においては、複数層（例えば６層）第１〜第６セラミック層２７、２９、３１、３３、３５、３７が積層されている。なお、ここでは、６層のセラミック層２７〜３７を示しているが、各セラミック層２７〜３７が、更に複数のセラミック層から構成されていてもよい。
【００５８】
前記セラミック絶縁板９の構成は、基本的に従来とほぼ同様であり、その内部において、吸着面５の（図２）下方には、例えば平面形状が半円状の一対の吸着電極４１、４３（図１参照）が形成されている。
【００５９】
この吸着電極４１、４３とは、静電チャック１を使用する場合には、両吸着電極４１、４３の間に、直流高電圧を印加し、これにより、半導体ウェハ３を吸着する静電引力（吸着力）を発生させ、この吸着力を用いて半導体ウェハ３を吸着して固定するものである。
【００６０】
また、吸着電極４１、４３の（図２）下方には、従来と同様に、例えば同一平面にて軸中心を回るように螺旋状に巻き回されたヒータ（発熱体）４５が形成されている。
そして、後に詳述する様に、セラミック絶縁板９と金属ベース１５とは、互いの接合面７、１１の間に配置された２重構造の複合接着剤層１７により接合されている。
【００６１】
ｂ）次に、本実施例の静電チャック１の電気的な構成について説明する。
図３に示すように、静電チャック１の吸着電極４１、４３やヒータ４５には、それぞれを作動させるために電源回路が接続されている。
【００６２】
具体的には、吸着電極４１、４３には第１電源回路５１が接続され、ヒータ４５には第２電源回路５３が接続されており、それらの動作は、マイコンを含む電子制御装置５５によって制御される。
【００６３】
また、図４に一部を示すように、吸着電極４１、４３やヒータ４５と、各電源回路５１、５５との接続は、接続端子（端子ピン）６１、６３、６５、６７（図５（ａ）参照）を利用して行うことができる。なお、図４では、接続端子６１〜６７の一部のみを例示している。
【００６４】
つまり、吸着電極４１、４３やヒータ４５は、ビア６９、７１や内部導電層７３などを介して、同図下方に開口する内部孔７５、７７のメタライズ層７９、８１に導通しており、このメタライズ層７９、８１にそれぞれ端子金具８３、８５が接合され、この端子金具８３、８５にそれぞれ接続端子６１〜６７が取り付けられている。
【００６５】
従って、接続端子６１〜６７を介して、吸着電極４１、４３やヒータ４５に電力を供給することができる。
ｃ）次に、本実施例の静電チャック１の要部について説明する。
【００６６】
図５（ａ）にセラミック絶縁板９の接合面７を示すように、セラミック絶縁板９には、その厚み方向に貫くように、冷却用ガス供給路１９（詳しくはガス用貫通孔２０の上部側を構成する上貫通孔８６）が設けられている。
【００６７】
ここでは６個のガス用貫通孔２０を例示しているが、通常は、このガス用貫通孔２０には、吸着された半導体ウェハ３を吸着面５から分離するために、リフトピン（図示せず）が挿通される。
【００６８】
また、セラミック絶縁板９の接合面７には、上述した接続端子６１〜６７が、同図の手前に向かって立設されている。
同様に、図５（ｂ）に金属ベース１５の接合面１１を示すように、金属ベース１５にも、その厚み方向に貫くように、冷却用ガス供給路１９（詳しくガス用貫通孔２０の下部側を構成する下貫通孔８７）が設けられている。
【００６９】
また、金属ベース１５には、厚み方向に貫くように、接続端子６１〜６７が挿通される端子用貫通孔８８が、４箇所に設けられている。
特に本実施例では、図６に金属ベース１５の接合面１１側を示すように、セラミック絶縁板９が重ね合わされる外周円８９に沿って、その内側に、全周にわたって所定幅（例えば２ｍｍ）で所定厚み（例えば２５０μｍ）の円環状の外部ダム９１が形成されている。
【００７０】
また、下貫通孔８７の開口部８７ａを囲むように、所定幅（例えば２ｍｍ）で所定厚み（例えば２５０μｍ）の円環状の第１内部ダム９３が形成され、更に、端子用貫通孔８８の開口部８８ａを囲むように、所定幅（例えば２ｍｍ）で所定厚み（例えば２５０μｍ）の円環状の第２内部ダム９５が形成されている。なお、各ダム９１〜９５によって、第２の接着剤層が構成されている。
【００７１】
そして、これらの各ダム９１〜９５は、熱硬化型接着剤である例えばシリコーン接着剤（例えば信越化学製ＫＥ−１８２０やその粘度調整品）よって構成されている。
なお、各ダム９１〜９５の熱伝導率は、０．５Ｗ／ｍ・Ｋ以上、２Ｗ／ｍ・Ｋ以下（例えば１．０Ｗ／ｍ・Ｋ）であるが、この範囲以外のものを採用してよい。
【００７２】
更に、外部ダム９１と第１、第２内部ダム９３、９５とで囲まれた領域Ｓ、すなわち、（接合面１１の平面方向において）外部ダム９１の内側と第１、第２内部ダム９３、９５の外側との間の閉鎖された領域Ｓには、各ダム９１〜９５と同様な例えばシリコーン接着剤である熱硬化型接着剤からなる接着剤層（第１の接着剤層）９７が構成されている。
【００７３】
つまり、セラミック絶縁板９と金属ベース１５との間の複合接着剤層１７は、外部ダム９１及び第１、第２内部ダム９３、９５と、第１の接着剤層９７とから構成されている。即ち、複合接着剤層１７は、環状の第１の接着剤層である各ダム９１〜９５とそれらの間の領域Ｓの第１の接着剤層９７との２重構造となっている。
【００７４】
なお、第１の接着剤層９７は、伸び率が１００％以上（例えば２００％）で、ショアＡの硬度が７０以下（例えば４５）である。また、第１の接着剤層９７の熱伝導率は、例えば０．５Ｗ／ｍ・Ｋ以上、２Ｗ／ｍ・Ｋ以下（例えば１．０Ｗ／ｍ・Ｋ）である。ここで、第１の接着剤層９７の熱伝導率は、各ダム９１〜９５の熱伝導率と同じとしてもよいが、異なるようにしてもよい。
【００７５】
ｄ）次に、本実施例の静電チャック１の製造方法について説明する。
＜セラミック絶縁板９の製造方法＞
(1)図示しないが、原料としては、主成分であるＡｌ2Ｏ3：９２重量％、ＭｇＯ：１重量％、ＣａＯ：１重量％、ＳｉＯ2：６重量％の各粉末を混合して、ボールミルで、５０〜８０時間湿式粉砕した後、脱水乾燥する。
【００７６】
(2)次に、この粉末に、メタクリル酸イソブチルエステル：３重量％、ブチルエステル：３重量％、ニトロセルロース：１重量％、ジオクチルフタレート：０．５重量％を加え、更に溶剤として、トリクロール−エチレン、ｎ−ブタノールを加え、ボールミルで混合して、流動性のあるスラリーとする。
【００７７】
(3)次に、このスラリーを、減圧脱泡後平板状に流し出して徐冷し、溶剤を発散させて、（第１〜第６セラミック層２７〜３７に対応する）第１〜第６アルミナグリーンシートを形成する。
【００７８】
そして、この第１〜第６アルミナグリーンシートに対して、冷却用ガス供給路１９など冷却ガスの流路となる空間や貫通孔、内部孔７５、７７となる空間、更にはビア６９、７１となるスルーホールを、必要箇所に開ける。
【００７９】
(4)また、前記アルミナグリーンシート用の原料粉末中にタングステン粉末を混ぜて、前記と同様な方法によりスラリー状にして、メタライズインクとする。
(5)そして、吸着電極４１、４３、ヒータ４５、内部導電層７３を形成するために、前記メタライズインクを用いて、それぞれの電極やヒータの形成箇所に対応したアルミナグリーンシート上に、通常のスクリーン印刷法により、各パターンを印刷する。なお、ビア６９、７１を形成するために、スルーホールに対して、メタライズインクを充填する。
【００８０】
(6)次に、前記第１〜第６アルミナグリーンシートを、冷却ガスの流路などが形成されるように位置合わせして、熱圧着し、積層シートを形成する。
(7)次に、熱圧着した積層シートを、所定の円板形状（例えば８インチサイズの円板形状）にカットする。
【００８１】
(8)次に、カットしたシートを、還元雰囲気にて、１４００〜１６００℃の範囲（例えば１５９０℃）にて５時間焼成し、アルミナ質焼結体（セラミック絶縁板９）を作製する。
【００８２】
(9)次に、セラミック絶縁板９に、メタライズ層７９、８１を形成し、このメタライズ層７９、８１上に端子金具８３、８５を接合する。
(10)次に、端子金具８３、８５に接続端子６１〜６７を嵌め込んで接続し、接続端子６１〜６７付きセラミック絶縁板９を完成する。
【００８３】
＜セラミック絶縁板９と金属ベース１５との接合方法＞
(1)図７（ａ）に模式的に示すように、上述した各ダム（外部ダム９１、第１、第２内部ダム９３、９５）の平面形状（ダムパターン）に対応した開口部８７ａ、８８ａを有するスクリーンマスクを用い、金属ベース１５の接合面１１に、所定の粘度を有する（即ち塗布後に自身の形状を保持することができる程度の粘度を有する）ペースト状の前記熱硬化型接着剤（ワニス）をスクリーン印刷する。
【００８４】
この熱硬化型接着剤としては、例えば後述する実験例１〜３等にて使用する第２の接着剤層用の各種のシリコーン接着剤として使用できる。なお、この熱硬化型接着剤のワニスは、所定の粘度とチクソトロピーインデックスを有するので、塗布後に自身の形状を維持することができる。
【００８５】
これにより、外部ダム９１、第１、第２内部ダム９３、９５の形成位置に、複数の環状のダムパターンの塗布部９１ａ、９３ａ、９５ａ（図８（ａ）の濃いグレー部分参照）が形成される。即ち、外部ダム９１、第１、第２内部ダム９３、９５の形成位置に、塗布部９１ａ、９３ａ、９５ａが形成される。
【００８６】
(2)次に、図７（ｂ）に示す様に、この塗布部９１ａ、９３ａ、９５ａを、所定温度（例えば１００℃〜１５０℃程度、高くても２００℃程度まで）で乾燥させて硬化させる。これにより、外部ダム９１、第１、第２内部ダム９３、９５（図８（ｂ）参照）が形成される。
【００８７】
(3)次に、図７（ｃ）に示すように、外部ダム９１、第１、第２内部ダム９３、９５で囲まれた領域Ｓに、その領域Ｓに対応した開口部を有するスクリーンマスクを用いて、前記各ダム９１〜９５の形成に用いた材料と同様なペースト状の熱硬化型接着剤（ワニス）をスクリーン印刷する。
【００８８】
この熱硬化型接着剤としては、例えば後述する実験例１〜３等にて使用する第１の接着剤層用の各種のシリコーン接着剤などを使用できる。なお、この熱硬化型接着剤のワニスは、所定の粘度とチクソトロピーインデックスを有するので、塗布後には流動により厚さの変動を抑制しつつ、レベリングによりマスク跡をなくすことができる。
【００８９】
具体的には、第１の接着剤層９７を形成するワニスとして、回転粘度計で得られる１０ｓ-1における粘度が６０〜２００Ｐａ・ｓ、ずり速度１ｓ-1と１０ｓ-1での粘度比であるチクソトロピーインデックスが１〜３のワニスを用いる。
【００９０】
ここで、第２の接着剤層用の熱硬化型接着剤のワニスの粘度及びチクソトロピーインデックスとしては、第１の接着剤層用の熱硬化型接着剤のワニスの粘度及びチクソトロピーインデックスよりも大きなものを用いるが、同じものを用いてもよい。
【００９１】
これにより、領域Ｓに、領域用塗布部Ｓａ（図８（ｂ）の薄いグレー部分参照）が形成される。
(4)次に、図７（ｄ）に示すように、金属ベース１５の接合面１１側（同図上方）から、セラミック絶縁板９を押し当てるようにする。
【００９２】
具体的には、セラミック絶縁板９の接合面７側（同図下方）から下方に延びる接続端子６１〜６７を、金属ベース１５の各端子用貫通孔８８に嵌めるようにして、セラミック絶縁板９を下方に移動させる。
【００９３】
(5)次に、図７（ｅ）に示すように、セラミック絶縁板９の接合面７にて、熱硬化型接着剤を上方より押圧する。
具体的には、セラミック絶縁板９に例えば錘をのせることにより荷重をかけて、大気雰囲気にて所定温度（例えば１４０℃程度、高くても２００℃程度まで）に加熱し、熱硬化型接着剤を乾燥硬化させて、第１の接着剤層９７を形成する。
【００９４】
これによって、セラミック絶縁板９と金属ベース１５とが熱硬化型接着剤によって接合されて、静電チャック１が完成する。
ｅ）次に、本実施例の効果について説明する。
【００９５】
・本実施例の静電チャック１では、セラミック絶縁板９と金属ベース１５とに対する水の接触角は９０°以下であるので、セラミック絶縁板９と金属ベース１５とに対する第１の接着剤層９７の密着性が高く、高い接合力を有する。
【００９６】
また、本実施例では、第１の接着剤層９７は、伸び率が１００％以上で、ショアＡの硬度が７０以下であるので、伸縮性及び柔軟性に優れている。従って、セラミック絶縁板９と金属ベース１５との熱膨張係数の差が大きく、温度変化が繰り返される状況で使用されても、第１の接着剤層９７が剥離しにくく（即ち界面剥離が生じ難く）、また、熱応力によって静電チャック１が変形し難いという利点がある。
【００９７】
・更に、本実施例では、第１の接着剤層９７の熱伝導率は、０．５Ｗ／ｍ・Ｋ以上、２Ｗ／ｍ・Ｋ以下と熱伝導率が高いので、半導体ウェハ３の加工の際に加熱された場合でも、冷却されやすく、第１の接着剤層９７への熱の負担が小さい。よって、接着剤の劣化を抑制でき長時間使用できるという効果が得られる。
【００９８】
・しかも、本実施例では、各ダム９１〜９５と第１の接着剤層９７の材料として、例えばシリコーン樹脂からなる熱硬化型接着剤を使用するので、耐熱性に優れているという利点がある。
【００９９】
・また、本実施例では、第１の接着剤層９７を形成するワニスとして、回転粘度計で得られる１０ｓ-1における粘度が６０〜２００Ｐａ・ｓ、ずり速度１ｓ-1と１０ｓ-1での粘度比であるチクソトロピーインデックスが１〜３のワニスを用いるので、塗布作業が容易であり、密着性にも優れている。
【０１００】
・更に、本実施例では、第１の接着剤層９７を形成する領域Ｓの周囲に、ワニスの流出を防止する各ダム９１〜９５を設け、その後、各ダム９１〜９５に囲まれた領域Ｓに（第１の接着剤層用の）ワニスを塗布するので、ワニスが所定の領域Ｓ外に流出することを防止できる。
【０１０１】
・しかも、各ダム９１〜９５を形成するワニスの粘度及びチクソトロピーインデックスは、第１の接着剤層９７のワニスの粘度及びチクソトロピーインデックスより大であるので、各ダム９１〜９５のワニスを塗布した場合に、その塗布部分の形状を容易に保持することができる。よって、各ダム９１〜９５を精度良く形成することができる。
［特許請求の範囲と実施例との関係］
セラミック絶縁板９がセラミック部材に、金属ベース１５が金属部材に、外部ダム９１、第１、第２内部ダム９３、９５が第２の接着剤層に、第１の接着剤層９７が第１の接着剤層に該当する。
＜実験例＞
次に、本発明の効果を確認するために行った実験例について説明する。
（実験例１）
この実験例１では、後述するように、各種の材料を使用して、前記実施例などに示す方法にて、実験に用いる静電チャックや試料を製造し、第１の接着剤層における剥離等の接合状態を調べたものである。なお、以下に記載されていない内容は、前記［実施例］と同様であるので、その説明は省略する。
【０１０２】
以下の実験では、接触角は、協和界面化学(株)製ＤＭ−５０１を使用して測定した。
なお、付加型シリコーン接着剤には、極性基を有する接着付与剤が含まれており、極性基が基材と結合し接着性が得られるため、基材表面と接着剤の濡れ性の評価には、極性溶媒である水を使用している。
【０１０３】
アルミナ製のセラミック絶縁板の接触角は、以下の疎水処理と親水処理により変更した。疎水処理では、オクタデシルトリメトキシシラン４％トルエン溶液に、７５℃、３０分浸漬した。親水処理では、水酸化カリウム０．２ｍｏｌ／ｌ のエタノール溶液に１夜浸漬した。水との接触角は、疎水処理により増加し、親水処理により減少し、長時間浸漬することでそれぞれの処理の効果が増加する。
【０１０４】
また、粘度は、東機産業(株)製コーンプレート型粘度計ＴＶＥ−２２Ｈ型を使用して測定した。伸び率は、島津製作所製オートグラフ（ＡＧ−ＩＳ）を使用して測定した。硬度は、(株)テクロック製ゴム硬度計ＧＳ−７０６を使用して測定した。熱伝導率は、京都電子工業(株)製ＱＴＭ−５００を使用して測定した。
【０１０５】
なお、表１のダムの有無で有りと記載のサンプル（サンプル１〜４、１０、１１）では、回転粘度計の１０ｓ-1における粘度が７０Ｐａ・ｓ、チクソトロピーインデックスが３．０の付加型シリコーン接着剤を、接触角７０°、φ３００ｍｍのアルミ製の金属ベースの接合面の外周縁部及び開口部の周囲に印刷し、厚み２５０ｕｍの各ダム（スペーサー部）を作製した。
【０１０６】
［サンプル１］
金属ベースの接合面上にて各ダムで囲まれた領域Ｓ（第１の接着剤層の形成領域Ｓ）に、硬化物の伸び率２００％、ショアＡ硬度４５の付加型シリコーン接着剤を印刷し、その上に、接触角７０°のアルミナ製のセラミック絶縁板を設置し、１４０℃で熱硬化させることで静電チャックを作製した。
【０１０７】
［サンプル２］
金属ベースの接合面上にて各ダムで囲まれた領域Ｓに、硬化物の伸び率２００％、ショアＡ硬度４５の付加型シリコーン接着剤を印刷し、その上に、接触角８０°のアルミナ製のセラミック絶縁板を設置し、１４０℃で熱硬化させることで静電チャックを作製した。
【０１０８】
［サンプル３］
金属ベースの接合面上にて各ダムで囲まれた領域Ｓに、硬化物の伸び率２００％、ショアＡ硬度４５の付加型シリコーン接着剤を印刷し、その上に、接触角９０°のアルミナ製のセラミック絶縁板を設置し、１４０℃で熱硬化させることで静電チャックを作製した。
【０１０９】
［サンプル４］
金属ベースの接合面上にて各ダムで囲まれた領域Ｓに、硬化物の伸び率１００％、ショアＡ硬度７０の付加型シリコーン接着剤を印刷し、その上に、接触角９０°のアルミナ製のセラミック絶縁板を設置し、１４０℃で熱硬化させることで静電チャックを作製した。
【０１１０】
［サンプル５］
硬化物の伸び１００％、ショアＡ硬度６０の縮合型（水分硬化型）シリコーン接着剤を、接触角７０°、φ３００ｍｍのアルミ製の金属ベース全面に印刷した。
【０１１１】
更に、その上に接触角９０°のアルミナ製のセラミック絶縁板を設置後、加湿雰囲気下５０℃にて４８時間で硬化させることで静電チャックを作製した。
なお、本サンプル５では、ダムを形成していない。
【０１１２】
［サンプル６］
サンプル６および７は、静電チャック接着試験を行わず、後述する簡易接着試験を行った。接触角１２０°のアルミナ製のセラミック絶縁板と接触角７０°のアルミ板とを用いて、前記サンプル１と同じ特性の第１の接着剤層用の接着剤を用いて接着し、試料を作製した。
【０１１３】
［サンプル７］
接触角１００°のアルミナ製のセラミック絶縁板と接触角７０°のアルミ板とを用いて、前記サンプル１と同じ特性の第１の接着剤層用の接着剤を用いて接着し、試料を作製した。
【０１１４】
［サンプル８］
硬化物の伸び５０％、ショアＡ硬度７５の付加型シリコーン硬化型接着剤を、接触角７０°、φ３００ｍｍのアルミ製の金属ベース全面に印刷した。
【０１１５】
更に、その上に、接触角９０°のアルミナ製のセラミック絶縁板を設置後、１２０℃で熱硬化させることで静電チャックを作製した。
なお、本サンプル８では、ダムを形成していない。
【０１１６】
［サンプル９］
硬化物の伸び３０％、ショアＡ硬度８５の付加型シリコーン硬化型接着剤を、接触角７０°、φ３００ｍｍのアルミ製の金属ベース全面に印刷した。
【０１１７】
更に、その上に、接触角９０°のアルミナ製のセラミック絶縁板を設置後、１２０℃で熱硬化させることで静電チャックを作製した。
なお、本サンプル９では、ダムを形成していない。
【０１１８】
［サンプル１０］
金属ベースの接合面上にて各ダムで囲まれた領域Ｓに、硬化物の伸び率１１０％、ショアＡ硬度７７の付加型シリコーン接着剤を印刷し、その上に、接触角９０°のアルミナ製のセラミック絶縁板を設置し、１２０℃で熱硬化させることで静電チャックを作製した。
【０１１９】
［サンプル１１］
金属ベースの接合面上にて各ダムで囲まれた領域Ｓに、硬化物の伸び率９０％、ショアＡ硬度４５の加型シリコーン接着剤を印刷し、その上に、接触角９０°のアルミナ製のセラミック絶縁板を設置し、１２０℃で熱硬化させることで静電チャックを作製した。
【０１２０】
（実験内容）
そして、上述した各試料（サンプル１〜１１）を用いて、下記の内容の実験を行った。
なお、サンプル１〜５が、本発明例である。
【０１２１】
ａ）簡易接着試験
この簡易接着試験では、表１記載のそれぞれの接触角になるよう調製したセラミック絶縁板（但し寸法は、縦１２．５ｍｍ×横２５×厚み０．３ｍｍ）と、接触角７０°のアルミ板（但し寸法は、縦１２．５ｍｍ×横２５×厚０．３ｍｍ）とを、１２．５ｍｍ×２５ｍｍの面積で、サンプルごとに所定の第１の接着剤層の接着剤を用いて接着し、接着体の試料を作製した。そして、この試料に対して、アルミ板の引き剥がしを行った。その結果を、下記表１に記す。
【０１２２】
ｂ-１）静電チャック接着試験（接着後剥がれ試験）
前記サンプル１〜５、サンプル８〜１１の静電チャックに対して、超音波にて静電チャックの剥がれ（第１の接着剤層における剥がれ）の有無を調べた。その結果を、同じく下記表１に記す。
【０１２３】
ｂ-２）静電チャック接着試験（耐久後剥がれ試験）
前記サンプル１〜３、５の静電チャックに対して、０℃〜１５０℃の間の昇降温を繰り返す耐久試験を行った。その後、超音波にて静電チャックの剥がれ（第１の接着剤層における剥がれ）の有無を調べた。同様に、前記サンプル１１の試料に対して耐久後剥がれ試験を行った。その結果を、同じく下記表１に記す。
【０１２４】
【表１】
2014207374.tif 000003
この表１から明らかなように、簡易接着試験では、接触角が７０〜９０°のサンプル１〜５では、界面剥離（第１の接着剤層の表面における剥離）ではなく、接着剤自体が破断して剥離する凝集剥離が発生した。これは接着剤自体の強度よりも界面の接着強度の方が高く、十分な接着強度が得られていることを示している。接触角が１２０°、１００°と大きなサンプル６、７では、界面剥離が発生した。これは、接着剤自体の強度よりも界面の接着強度の方が低く、十分な接着強度が得られていないことを示している。つまり、サンプル１〜５は、サンプル６、７に比べて接着性が高いので好適である。
【０１２５】
また、接着後剥がれ試験では、サンプル１〜５では、剥がれが見られなかったが、サンプル８〜１０では剥がれが見られた。
なお、サンプル８、９は、伸びが小さく且つ硬度が高いため、応力緩和が不十分で外周部に剥がれが見られた。また、サンプル１０は、伸びが大きいが、硬度が高いため、応力緩和が不十分で外周部に剥がれが見られた。
【０１２６】
更に、耐久後剥がれ試験では、サンプル１〜３では剥がれが見られなかったが、サンプル５では剥がれが見られた。これは、接着剤が縮合型（水分硬化型）の場合、静電チャックの中心部への水分供給が困難で、内部硬化が不十分であったり、反応時にアウトガスがあること等が影響していると考えられる。従って、付加型がより好ましいと考えられる。
【０１２７】
なお、サンプル１１は、伸びがやや小さいため、初期の接着は可能であるが、耐久後剥がれ試験では応力緩和ができず、剥がれが生じたと考えられる。
この実験例１から、請求項１に記載の接触角が９０°以下、伸び率が１００％以上、ショアＡの硬度が７０以下の接着剤が好ましいことが明らかになった。
（実験例２）
ここでは、下記サンプル１２〜１７の試料を用い、（第１の接着剤層用の）接着剤とその塗布後の状態について調べた。なお、以下に記載されていない内容は、前記［実施例］と同様であるので、その説明は省略する。
【０１２８】
以下のサンプル１２〜１７では、第１の接着剤層用の接着剤として、前記サンプル１と同じ樹脂組成に、前記シリカフィラー（平均粒子径０．６ｕｍ）をそれぞれ下記所定量添加し、熱伝導率が異なる付加型シリコーン接着剤を作製した。そして、各付加型シリコーン接着剤を用いて、下記の評価を行った。その結果を下記表２に記載した。
［サンプル１２］
前記シリカフィラーを１５ｖｏｌ％添加し、熱伝導率０．５Ｗ／ｍ・Ｋにした付加型シリコーン接着剤を用いた。
【０１２９】
［サンプル１３］
前記シリカフィラーを３０ｖｏｌ％添加し、熱伝導率１．０Ｗ／ｍ・Ｋにした付加型シリコーン接着剤を用いた。
【０１３０】
［サンプル１４］
前記シリカフィラーを４５ｖｏｌ％添加し、熱伝導率１．５Ｗ／ｍ・Ｋにした付加型シリコーン接着剤を用いた。
【０１３１】
［サンプル１５］
前記シリカフィラーを６０ｖｏｌ％添加し、熱伝導率２．０Ｗ／ｍ・Ｋにした付加型シリコーン接着剤を用いた。
【０１３２】
［サンプル１６］
前記シリカフィラーを添加せず、熱伝導率０．３Ｗ／ｍ・Ｋにした付加型シリコーン接着剤を用いた。
【０１３３】
［サンプル１７］
前記シリカフィラーを７５ｖｏｌ％添加し、熱伝導率２．５Ｗ／ｍ・Ｋにした付加型シリコーン接着剤を用いた。
【０１３４】
（実験内容）
そして、上述した各試料（サンプル１２〜１７）を用いて、下記の内容の評価を行った。
【０１３５】
ヒータの熱効率の評価は、セラミック絶縁板が１２０℃になるようヒータに電流を印加した時の消費電力を測定することで行った。所定の消費電力５０００Ｗ以下で１２０℃に達した場合を○で、達しなかった場合を×で示している。接着剤の耐久性は、１２０℃で加熱しつつけた場合に剥離が生じるか否かで評価を行った。剥離を生じなかった場合を良好として○で、生じた場合を不良として×で示している。
【０１３６】
【表２】
2014207374.tif 000004
この表２に示すとおり、サンプル１２〜１５のように、熱伝導率が０．５〜２．０Ｗ・ｍＫの場合に、二つの評価において良好であった。なお、総合評価とは、二つの評価が共に良いことを示している。
【０１３７】
（実験例３）
ここでは、下記サンプル１８〜２３の試料を用い、（第１の接着剤層用の）接着剤とその塗布後の状態について調べた。
【０１３８】
具体的には、以下のサンプル１８〜２３として、第１の接着剤層用の接着剤として、前記サンプル１と同じ樹脂組成に、前記アルミナフィラー（平均粒子径２０ｎｍのアルミナ粒子）をそれぞれ所定量添加することで、回転粘度計の１０ｓ-1における粘度及びチクソトロピーインデックスを変更した付加型シリコーン接着剤を作製した。
【０１３９】
そして、各付加型シリコーン接着剤をそれぞれ各金属ベース上に塗布し、その塗布状態を平坦性とレベリング性の二つの点から評価し、その結果を下記表３に記載した。
なお、以下に記載されていない内容は、前記実験例１と同様であるので、その説明は省略する。
【０１４０】
［サンプル１８］
前記アルミナフィラーを５ｗｔ％添加することで、回転粘度計の１０ｓ-1における粘度を７０Ｐａ・ｓ、チクソトロピーインデックスを２．０にした付加型シリコーン接着剤を用いた。
［サンプル１９］
前記アルミナフィラーを９ｗｔ％添加することで、回転粘度計の１０ｓ-1における粘度を１８０Ｐａ・ｓ、チクソトロピーインデックスを３．０にした付加型シリコーン接着剤を用いた。
［サンプル２０］
前記アルミナフィラーを添加せず、回転粘度計の１０ｓ-1における粘度が１０Ｐａ・ｓ、チクソトロピーインデックスが１．０の付加型シリコーン接着剤を用いた。
［サンプル２１］
前記アルミナフィラーを４ｗｔ％添加することで、回転粘度計の１０ｓ-1における粘度を５０Ｐａ・ｓ、チクソトロピーインデックスを１．０にした付加型シリコーン接着剤を用いた。
【０１４１】
［サンプル２２］
前記アルミナフィラーを１０ｗｔ％添加することで、回転粘度計の１０ｓ-1における粘度を２１０Ｐａ・ｓ、チクソトロピーインデックスを３．０にした付加型シリコーン接着剤を用いた。
【０１４２】
［サンプル２３］
前記アルミナフィラーを１５ｗｔ％添加することで、回転粘度計の１０ｓ-1における粘度を６１０Ｐａ・ｓ、チクソトロピーインデックスを５．０にした付加型シリコーン接着剤を用いた。
【０１４３】
表３において、平坦性が○とは、作製工程において流動が少なく面内の厚さのばらつきが許容範囲内で良好だったことを示し、平坦性が×とは、作製工程中での流動が大きく面内の厚さばらつきが許容範囲外だったことを示している。また、レべリング性は平坦性とは異なり、表面の凹凸が時間の経過とともに緩和されて凹凸がなくなる度合いを表している。レベリング性が○とは、凹凸が緩和されることにより接着剤層の表面のマスク跡が消え、良好な表面が得られた場合を示している。レベリング性が×とは、凹凸が緩和されず表面にマスク跡が残り、良好な平面が得られなかった場合を示している。
【０１４４】
【表３】
2014207374.tif 000005
この表３から明らかな様に、サンプル２３は、粘度およびチクソトロピーインデックスが高くため、平坦性やレベリング性が悪く、印刷後にマスク跡が残り、厚みにばらつきが生じた。
【０１４５】
また、サンプル２０、２１、２２は、粘度が適切な範囲から外れているので、平坦性が悪いことが分かる。
それに対して、サンプル１８、１９は、粘度が６０〜２００Ｐａ・ｓ、及びチクソトロピーインデックスが１〜３と、いずれも適度であるので、平坦性やレベリング性が良好であった。
【０１４６】
尚、本発明は前記実施形態や実施例になんら限定されるものではなく、本発明を逸脱しない範囲において種々の態様で実施しうることはいうまでもない。
（１）例えば、前記実施例では、ダム（第２の接着剤層）を構成する接着剤として、シリコーン樹脂を例に挙げたが、シリコーン樹脂に限らず、塗布によってダムを形成できる各種の熱硬化型接着剤等の接着剤を使用できる。また、熱硬化型樹脂に限らず、塗布によってダムを形成できる材料であればよく、例えば光硬化型接着剤などの接着剤を利用できる。
【０１４７】
同様に、前記実施例では、第１の接着剤層を構成する接着剤として、シリコーン樹脂を例に挙げたが、シリコーン樹脂に限らず、各種の熱硬化型接着剤等の接着剤を使用できる。
【０１４８】
（２）前記ダムや接着剤層を構成する接着剤としては、同じ熱的特性（例えば熱伝導性）や機械的特性（例えばヤング率）などの特性を有する同種の接着剤を使用できるが、それらの特性が異なる別種の接着剤を使用してもよい。
【０１４９】
具体的には、例えばダムの材料として、信越化学製ＫＥ-１８６７を用い、第１の接着剤層の材料として信越化学製ＫＥ-１８２０を用いてもよい。
また、ダムの熱伝導率と接着剤層の熱伝導率とが異なるように、異なる材料（接着剤）を用いてよい。つまり、ダムと第１の接着剤層の熱伝導率が異なるようにすることによって、吸着面における熱的特性を任意に変更することができる。
【０１５０】
（３）前記実施例では、金属ベース側にダムや第１の接着剤層を設けたが、セラミック絶縁板側に接着剤を設けてよく、或いは、金属ベースとセラミック絶縁板側の両方に設けてよい。
【０１５１】
（４）前記実施例では、半導体製造装置用部品として静電チャックを挙げたが、本発明は、それ以外に、ＣＶＤ用ヒータ、ＰＶＤ用ヒータ、シャワーヘッドなどに適用できる。
（５）また、第１の接着剤層用のワニスが流出することを防止する方法として、接合面の外周縁部や開口部の周囲に、Ｏリング等のスペーサを配置する方法がある。このとき、Ｏリングがフッ素系ゴムであれば、応力緩和性とともに耐エッチング性が高いので好適である。
【符号の説明】
【０１５２】
１…静電チャック
３…半導体ウェハ
５…吸着面
７、１１…接合面
９…セラミック絶縁板
１５…金属ベース
１７…複合接着剤層
８７ａ、８８ａ…開口部
９１、９３、９５…ダム（第２の接着剤層）
９１ａ、９３ａ、９５ａ…塗布部
９７…第１の接着剤層
【図１】
2014207374.tif 000006
【図２】
2014207374.tif 000007
【図３】
2014207374.tif 000008
【図４】
2014207374.tif 000009
【図５】
2014207374.tif 000010
【図７】
2014207374.tif 000011
【図６】
2014207374.tif 000012
【図８】
2014207374.tif 000013
【図９】
2014207374.tif 000014